(57)【要約】【課題】比較的長波長の光で速やかに硬化することができ、該インク組成物を用いて形成される画像の鮮明性、発色性に優れ、かつブリードを生じにくいインク組成物を提供すること。【解決手段】本発明にかかるインク組成物は、光によって硬化するインクジェット記録用インク組成物であって、ベンゼン環、水酸基、およびアミノ基から選択される少なくとも一種の官能基を有するラジカル重合性化合物と、樹枝状オリゴマーと、ラジカル重合開始剤と、を含有する。【選択図】なし【特許請求の範囲】
【請求項１】
光によって硬化するインクジェット記録用インク組成物であって、
ベンゼン環、水酸基、およびアミノ基から選択される少なくとも一種の官能基を有する
ラジカル重合性化合物と、
樹枝状オリゴマーと、
ラジカル重合開始剤と、
を含有する、インク組成物。
【請求項２】
請求項１において、
前記ラジカル重合開始剤は、ベンゾイル−ジフェニル−フォスフィンオキサイド誘導体
である、インク組成物。
【請求項３】
請求項１または請求項２において、
前記ラジカル重合性化合物は、アミンアクリレート類である、インク組成物。
【請求項４】
請求項１ないし請求項３のいずれか一項において、
さらに、顔料を含有する、インク組成物。
【請求項５】
請求項１ないし請求項４のいずれか一項において、
前記樹枝状オリゴマーの重量平均分子量は、１００００〜６００００である、インク組
成物。
【請求項６】
請求項１ないし請求項５のいずれか一項に記載のインク組成物を用いた記録方法であっ
て、
インクジェット記録装置によって、前記インク組成物を吐出し、記録媒体上に前記イン
ク組成物を付着させる工程と、
前記記録媒体上に付着された前記インク組成物に、波長が３８５〜４２０ｎｍの光を照
射して前記インク組成物を硬化させる工程と、
を含む、記録方法。
【請求項７】
請求項６において、
前記インク組成物を硬化させる工程は、１回のみ行われる、記録方法。
【請求項８】
請求項６または請求項７において、
前記記録媒体は、非吸収性媒体である、記録方法。
【請求項９】
請求項１ないし請求項５のいずれか一項に記載のインク組成物を備えたインクセット。
【請求項１０】
請求項９に記載のインクセットを備えたインクカートリッジ。
【請求項１１】
請求項１０に記載のインクカートリッジを備えたインクジェット記録装置。
【発明の詳細な説明】
【技術分野】
【０００１】
本発明は、インク組成物、記録方法、インクセット、インクカートリッジ、およびイン
クジェット記録装置に関する。
【背景技術】
【０００２】
従来から、光を照射することによって硬化するインク組成物の開発が種々行われている
。このようなインク組成物は、光の照射によって速やかに硬化し、かつ、十分に硬化する
性能が求められている。このようなインク組成物を硬化させるために照射する光としては
、従来から、たとえば紫外線などの短波長の光が用いられることが多かった。
【０００３】
たとえば、特開２００６−２４１１９４号公報には、ラジカル重合性化合物、および重
合開始剤を含有するインク組成物が提案されている。同公報のインク組成物は、活性エネ
ルギー線の照射による硬化性が良好であるとの記載がある。そして、同公報の組成物で使
用する活性エネルギー線としては、紫外線、可視光、遠紫外線、ＫｒＦエキシマレーザー
光、ＡｒＦエキシマレーザー光、またはＸ線等が例示されている。
【特許文献１】特開２００６−２４１１９４号公報
【発明の開示】
【発明が解決しようとする課題】
【０００４】
しかしながら、可視光などの比較的長波長の光を、光硬化型のインク組成物の硬化に使
用する場合は、インク組成物の硬化速度が小さく、必ずしも良好な印刷結果は得られなか
った。また、短波長の光の光源は、ランニングコストも大きかった。
【０００５】
本発明のいくつかの態様における目的の１つは、比較的長波長の光で速やかに硬化する
ことができ、該インク組成物を用いて形成される画像の鮮明性、発色性に優れ、かつブリ
ードを生じにくいインク組成物を提供することにある。
【０００６】
本発明のいくつかの態様における目的の１つは、可視光を照射することによって、鮮明
性、発色性に優れ、かつブリードが抑制された画像を容易に記録することができる記録方
法を提供することにある。
【課題を解決するための手段】
【０００７】
本発明にかかるインク組成物は、
光によって硬化するインクジェット記録用インク組成物であって、
ベンゼン環、水酸基、およびアミノ基から選択される少なくとも一種の官能基を有する
ラジカル重合性化合物と、
樹枝状オリゴマーと、
ラジカル重合開始剤と、
を含有する。
【０００８】
このようなインク組成物は、比較的長波長の光で速やかに硬化することができる。また
、これを用いて形成される画像は、鮮明性、発色性に優れ、かつブリードを生じにくい。
【０００９】
本発明のインク組成物において、
前記ラジカル重合開始剤は、ベンゾイル−ジフェニル−フォスフィンオキサイド誘導体
であることができる。
【００１０】
本発明のインク組成物において、
前記ラジカル重合性化合物は、アミンアクリレート類であることができる。
【００１１】
本発明のインク組成物において、
さらに、顔料を含有することができる。
【００１２】
本発明のインク組成物において、
前記樹枝状オリゴマーの重量平均分子量は、１００００〜６００００であることができ
る。
【００１３】
本発明にかかる記録方法は、
上述のインク組成物を用いた記録方法であって、
インクジェット記録装置によって、前記インク組成物を吐出し、記録媒体上に前記イン
ク組成物を付着させる工程と、
前記記録媒体上に付着された前記インク組成物に、波長が３８５〜４２０ｎｍの光を照
射して前記インク組成物を硬化させる工程と、
を含む。
【００１４】
このようにすれば、可視光を照射することによって、鮮明性、発色性に優れ、かつブリ
ードが抑制された画像を容易に記録することができる。
【００１５】
本発明にかかる記録方法において、
前記インク組成物を硬化させる工程は、１回のみ行われることができる。
【００１６】
本発明にかかる記録方法において、
前記記録媒体は、非吸収性媒体であることができる。
【００１７】
本発明にかかるインクセットは、
上述のインク組成物を備える。
【００１８】
本発明にかかるインクカートリッジは、
上述のインクセットを備える。
【００１９】
本発明にかかるインクジェット記録装置は、
上述のインクカートリッジを備える。
【発明を実施するための最良の形態】
【００２０】
以下、本発明に好適な実施形態について、詳細に説明する。
【００２１】
１．インク組成物
本発明にかかるインク組成物は、光によって硬化するインクジェット記録用インク組成
物であって、ラジカル重合性化合物と、樹枝状オリゴマーと、ラジカル重合開始剤と、を
含有する。
【００２２】
１．１．ラジカル重合性化合物
本実施形態のインク組成物は、ラジカル重合性化合物を含有する。そして、本実施形態
のラジカル重合性化合物は、ベンゼン環、水酸基、およびアミノ基から選択される少なく
とも一種の官能基を有する。
【００２３】
ラジカル重合性化合物は、重合の反応速度や、インク物性、硬化膜物性等を調整する目
的で１種または複数を混合して用いることができる。また、ラジカル重合性化合物は単官
能化合物であっても、多官能化合物であってもよい。
【００２４】
本実施形態のインク組成物に使用するラジカル重合性化合物としては、ラジカル開始剤
から発生する開始種により重合反応を生じる各種公知のラジカル重合性の化合物であって
、ベンゼン環、水酸基、およびアミノ基から選択される少なくとも一種の官能基を有する
化合物が挙げられる。すなわち、ラジカル重合性化合物は、一分子内に、ラジカル重合性
の官能基と、ベンゼン環、水酸基、およびアミノ基から選択される少なくとも一種の官能
基を有する。
【００２５】
ラジカル重合性の官能基を有する化合物としては、（メタ）アクリレート類、（メタ）
アクリルアミド類、芳香族ビニル類、アリル基を有する化合物類、およびＮ−ビニル基を
有する化合物類等が挙げられる。さらにラジカル重合性の官能基を有する化合物としては
、ビニルエステル類［酢酸ビニル、プロピオン酸ビニル、バーサチック酸ビニルなど］、
アリルエステル類［酢酸アリル等］、ハロゲン含有単量体［塩化ビニリデン、塩化ビニル
など］、ビニルエーテル類［メチルビニルエーテル、ブチルビニルエーテル、ヘキシルビ
ニルエーテル、メトキシビニルエーテル、２−エチルヘキシルビニルエーテル、メトキシ
エチルビニルエーテル、シクロヘキシルビニルエーテル、クロロエチルビニルエーテル等
］、シアン化ビニル［（メタ）アクリロニトリル等］、オレフィン類［エチレン、プロピ
レン等］などが挙げられる。ラジカル重合性の官能基を有する化合物は、複数のラジカル
重合性の官能基を有していてもよい。
【００２６】
本実施形態のラジカル重合性化合物は、以上例示したラジカル重合性の官能基を有する
化合物に、ベンゼン環、水酸基、およびアミノ基から選択される少なくとも一種の官能基
が結合したものであることができる。
【００２７】
本実施形態のラジカル重合性化合物としては、例えば以下のものが挙げられる。
【００２８】
ベンゼン環、水酸基、およびアミノ基から選択される少なくとも一種の官能基を有する
単官能（メタ）アクリレート類としては、ベンジル（メタ）アクリレート、２−エチヘキ
シルジグリコール（メタ）アクリレート、４−ブチルフェニル（メタ）アクリレート、フ
ェニル（メタ）アクリレート、２,４,５−テトラメチルフェニル（メタ）アクリレート、
４−クロロフェニル（メタ）アクリレート、フェノキシメチル（メタ）アクリレート、２
−フェノキシエチル（メタ）アクリレート、ヒドロキシアルキル（メタ）アクリレート、
２−ヒドロキシエチル（メタ）アクリレート、３−ヒドロキシプロピル（メタ）アクリレ
ート、２−ヒドロキシプロピル（メタ）アクリレート、２−ヒドロキシブチル（メタ）ア
クリレート、４−ヒドロキシブチル（メタ）アクリレート、３-ヒドロキシプロピル（メ
タ）アクリレート、ジメチルアミノエチル（メタ）アクリレート、ジエチルアミノエチル
（メタ）アクリレート、ジメチルアミノプロピル（メタ）アクリレート、ジエチルアミノ
プロピル（メタ）アクリレート、ジプロピレングリコール（メタ）アクリレート、ポリプ
ロピレングリコールモノアルキルエーテル（メタ）アクリレート、オリゴプロピレングリ
コールモノアルキルエーテル（メタ）アクリレート、２−メタクリロイロキシヘキサヒド
ロフタル酸、２−メタクリロイロキシエチル−２−ヒドロキシプロピルフタレート、ブト
キシジエチレングリコール（メタ）アクリレート、２−ヒドロキシ−３−フェノキシプロ
ピル（メタ）アクリレート、ＥＯ変性フェノール（メタ）アクリレート、ＥＯ変性クレゾ
ール（メタ）アクリレート、ＥＯ変性ノニルフェノール（メタ）アクリレート、ＰＯ変性
ノニルフェノール（メタ）アクリレートが挙げられる。
【００２９】
ベンゼン環、水酸基、およびアミノ基から選択される少なくとも一種の官能基を有する
二官能の（メタ）アクリレート類の具体例としては、ＥＯ変性ビスフェノールＡジ（メタ
）アクリレート、ビスフェノールＦポリエトキシジ（メタ）アクリレート、ポリプロピレ
ングリコールジ（メタ）アクリレート、オリゴプロピレングリコールジ（メタ）アクリレ
ート、プロポキシ化エトキシ化ビスフェノールＡジ（メタ）アクリレート等が挙げられる
。
【００３０】
ベンゼン環、水酸基、およびアミノ基から選択される少なくとも一種の官能基を有する
三官能の（メタ）アクリレート類の具体例としては、ペンタエリスリトールトリ（メタ）
アクリレート、ジペンタエリスリトールトリ（メタ）アクリレート、プロピオン酸ジペン
タエリスリトールトリ（メタ）アクリレート、ソルビトールトリ（メタ）アクリレート等
を挙げることができる。
【００３１】
ベンゼン環、水酸基、およびアミノ基から選択される少なくとも一種の官能基を有する
四官能の（メタ）アクリレート類の具体例としては、ソルビトールテトラ（メタ）アクリ
レート、ジトリメチロールプロパンテトラ（メタ）アクリレート、プロピオン酸ジペンタ
エリスリトールテトラ（メタ）アクリレート等を挙げることができる。
【００３２】
ベンゼン環、水酸基、およびアミノ基から選択される少なくとも一種の官能基を有する
五官能の（メタ）アクリレート類の具体例としては、ソルビトールペンタ（メタ）アクリ
レート、ジペンタエリスリトールペンタ（メタ）アクリレートを挙げることができる。
【００３３】
ベンゼン環、水酸基、およびアミノ基から選択される少なくとも一種の官能基を有する
（メタ）アクリルアミド類の例としては、（メタ）アクリルアミド、Ｎ−メチル（メタ）
アクリルアミド、Ｎ−エチル（メタ）アクリルアミド、Ｎ−プロピル（メタ）アクリルア
ミド、Ｎ−ｎ−ブチル（メタ）アクリルアミド、Ｎ−ｔ−ブチル（メタ）アクリルアミド
、Ｎ−ブトキシメチル（メタ）アクリルアミド、Ｎ−イソプロピル（メタ）アクリルアミ
ド、Ｎ−メチロール（メタ）アクリルアミド、Ｎ，Ｎ−ジメチル（メタ）アクリルアミド
、Ｎ，Ｎ−ジエチル（メタ）アクリルアミドが挙げられる。
【００３４】
以上例示した化合物のうち、本実施形態においては、硬化速度の点から、（メタ）アク
リレート類、（メタ）アクリルアミド類を使用することがより好ましい。また、インク組
成物の粘度の観点から上記多官能（メタ）アクリレートと、単官能もしくは２官能の（メ
タ）アクリレート、（メタ）アクリルアミドを併用することも好ましい。
【００３５】
ベンゼン環、水酸基、およびアミノ基から選択される少なくとも一種の官能基を有する
芳香族ビニル類の具体例としては、スチレン、メチルスチレン、ジメチルスチレン、トリ
メチルスチレン、エチルスチレン、イソプロピルスチレン、クロルメチルスチレン、メト
キシスチレン、アセトキシスチレン、クロルスチレン、ジクロルスチレン、ブロムスチレ
ン、ビニル安息香酸メチルエステル、３−メチルスチレン、４−メチルスチレン、３−エ
チルスチレン、４−エチルスチレン、３−プロピルスチレン、４−プロピルスチレン、３
−ブチルスチレン、４−ブチルスチレン、３−ヘキシルスチレン、４−ヘキシルスチレン
、３―オクチルスチレン、４−オクチルスチレン、３−（２−エチルヘキシル）スチレン
、４−（２−エチルヘキシル）スチレン、アリルスチレン、イソプロペニルスチレン、ブ
テニルスチレン、オクテニルスチレン、４−ｔ−ブトキシカルボニルスチレン、４−メト
キシスチレン、４−ｔ−ブトキシスチレン等が挙げられる。
【００３６】
ベンゼン環、水酸基、およびアミノ基から選択される少なくとも一種の官能基を有し、
かつアリル基を有する化合物類は、２−プロペニル構造（−ＣＨ２ＣＨ＝ＣＨ２）を持つ
化合物である。２−プロペニル基はアリル基とも呼ばれ、ＩＵＰＡＣ命名法では慣用名と
される。
【００３７】
ベンゼン環、水酸基、およびアミノ基から選択される少なくとも一種の官能基を有し、
かつアリル基を有する化合物としては、例えば、アリルグリコール（日本乳化剤製）、ト
リメチロールプロパンジアリルエーテル、ペンタエリスリトールトリアリルエーテル、グ
リセリンモノアリルエーテル（以上、ダイソー株式会社）等が挙げられる。
【００３８】
ベンゼン環、水酸基、およびアミノ基から選択される少なくとも一種の官能基を有し、
かつＮ−ビニル基を有する化合物としては、たとえば、Ｎ−ビニルフォルムアミド、Ｎ−
ビニルアセトアミド及びそれらの誘導体が挙げられる。
【００３９】
本実施形態のインク組成物に含有されるラジカル重合性化合物の具体的な例としては、
たとえば、商品名「ＣＮ３８３」（アミンアクリレート）でＳＡＲＴＯＭＥＲ社から入手
可能な化合物も挙げることができる。
【００４０】
本実施形態のインク組成物におけるラジカル重合性化合物の含量は、インク組成物の全
固形分に対し５０〜９５質量％が適当であり、好ましくは６０〜９２質量％、さらに好ま
しくは７０〜９０質量％の範囲である。ラジカル重合性化合物の含有量が上記範囲よりも
小さいと、インク組成物の粘度、分散安定性、保存安定性等の問題が生じる場合があり、
上記範囲を超えるとインク組成物の硬化性、皮膜強度が不十分となる場合がある。
【００４１】
１．２．樹枝状オリゴマー
本実施形態のインク組成物は、樹枝状オリゴマーを含有する。
【００４２】
本実施形態の樹枝状オリゴマーは、多官能（メタ）アクリレート化合物と多価メルカプ
ト化合物とが、マイケル付加（カルボニル基に関しβ位）により重合したものである。
【００４３】
多官能（メタ）アクリレート化合物への多価メルカプト化合物のマイケル付加は、得ら
れる樹枝状オリゴマーが、その後もなお炭素−炭素二重結合に基づくラジカル重合を行う
ことができるように、多官能（メタ）アクリレート化合物が有する炭素−炭素二重結合が
、全体として０．１％ないし５０％の範囲で残存するように行われることが好ましい。
【００４４】
例えば、多価メルカプト化合物のメルカプト基の、多官能（メタ）アクリレート化合物
の炭素−炭素二重結合に対する付加割合は、該基および二重結合のモル比で１／２００な
いし１／２となるようにすることが好ましく、１／１００ないし１／３となるようにする
ことがより好ましく、１／５０ないし１／５となるようにすることが更に好ましく、１／
２０ないし１／８となるようにすることが特に好ましい。
【００４５】
また、多官能（メタ）アクリレート化合物へ多価メルカプト化合物を付加して得られる
樹枝状オリゴマーは、放射線重合のための十分量の官能基を有することが好ましい。この
ためには、樹枝状オリゴマーの分子量は、炭素−炭素二重結合１モル当たりの分子量が１
００ないし１０００００の範囲にあることが好ましい。また、本実施形態の樹枝状オリゴ
マーの好ましい重量平均分子量は、１０００ないし６００００であり、より好ましくは１
５００ないし６００００、特に好ましくは１００００ないし６００００である。
【００４６】
本実施形態の樹枝状オリゴマーにおいて、アクリレート基の個数は、好ましくは２ない
し２０であり、より好ましくは２ないし１０、更に好ましくは２ないし６である。多官能
（メタ）アクリレート化合物の好ましい具体例としては、エチレングリコールジ（メタ）
アクリレート、ジエチレングリコールジ（メタ）アクリレート、トリエチレングリコール
ジ（メタ）アクリレート、テトラエチレングリコールジ（メタ）アクリレート、テトラメ
チレングリコールジ（メタ）アクリレート、トリメチロールプロバントリ（メタ）アクリ
レート、エチレンオキサイド変性トリメチロールプロバントリ（メタ）アクリレート、プ
ロピレンオキサイド変性トリメチロールプロバントリ（メタ）アクリレート、トリメチロ
ールエタントリ（メタ）アクリレート、ペンタエリスリトールジ（メタ）アクリレート、
ペンタエリスリトールトリ（メタ）アクリレート、ペンタエリスリトールテトラ（メタ）
アクリレート、ジペンタエリスリトールペンタ（メタ）アクリレート、ジペンタエリスリ
トールヘキサ（メタ）アクリレート、トリペンタエリスリトールオクタ（メタ）アクリレ
ート、トリペンタエリスリトールヘプタ（メタ）アクリレート、カプロラクトン変性ペン
タエリスリトールトリ（メタ）アクリレート、カプロラクトン変性ペンタエリスリトール
テトラ（メタ）アクリレート、カプロラクトン変性ジペンタエリスリトールヘキサ（メタ
）アクリレート、エピクロルヒドリン変性ヘキサヒドロフタル酸ジ（メタ）アクリレート
、ヒドロキシピバリン酸ネオペンチルグリコールジ（メタ）アクリレート、ネオペンチル
グリコールジ（メタ）アクリレート、エチレンオキサイド変性ネオペンチルグリコールジ
（メタ）アクリレート、プロピレンオキサイド変性ネオペンチルグリコールジ（メタ）ア
クリレート、カプロラクトン変性ヒドロキシピバリン酸エステルネオペンチルグリコール
ジ（メタ）アクリレート、ステアリン酸変性ペンタエリスリトールジ（メタ）アクリレー
ト、エピクロルヒドリン変性フタル酸ジ（メタ）アクリレート、ポリ（エチレングリコー
ルテトラメチレングリコール）ジ（メタ）アクリレート、ポリ（プロピレングリコールテ
トラメチレングリコール）ジ（メタ）アクリレート、ポリエステル（メタ）アクリレート
、ポリエチレングリコールジ（メタ）アクリレート、ポリエチレングリコール−ポリプロ
ピレングリコール−ポリエチレングリコールジ（メタ）アクリレート、ポリプロピレング
リコールジ（メタ）アクリレート、エピクロルヒドリン変性プロピレングリコールジ（メ
タ）アクリレート、プロピレンオキサイド変性ビスフェノールＡジグリシジルエーテルジ
（メタ）アクリレート、シリコーンジ（メタ）アクリレート、トリエチレングリコールジ
（メタ）アクリレート、テトラエチレングリコールジ（メタ）アクリレート、トリシクロ
デカンジメタノールジ（メタ）アクリレート、ネオペンチルグリコール変性トリメチロー
ルプロパンジ（メタ）アクリレート、トリプロピレングリコールジ（メタ）アクリレート
、エチレンオキサイド変性トリプロピレングリコールジ（メタ）アクリレート、トリグリ
セロールジ（メタ）アクリレート、ジプロピレングリコールジ（メタ）アクリレート、エ
ピクロルヒドリン変性グリセロールトリ（メタ）アクリレート、エチレンオキサイド変性
グリセロールトリ（メタ）アクリレート、プロピレンオキサイド変性グリセロールトリ（
メタ）アクリレート、エチレンオキサイド変性リン酸トリ（メタ）アクリレート、カプロ
ラクトン変性トリメチロールプロパントリ（メタ）アクリレート、ＨＰＡ変性トリメチロ
ールプロパントリ（メタ）アクリレート、エチレンオキサイド変性トリメチロールプロパ
ントリ（メタ）アクリレート、プロピレンオキサイド変性トリメチロールプロパントリ（
メタ）アクリレート、トリメチロールプロパンベンゾエート（メタ）アクリレート、トリ
ス（（メタ）アクリロキシエチル）イソシアヌレート、アルコキシ変性トリメチロールプ
ロパントリ（メタ）アクリレート、ジペンタエリスリトールポリ（メタ）アクリレート、
アルキル変性ジペンタエリスリトールトリ（メタ）アクリレート、ジトリメチロールプロ
パンテトラ（メタ）アクリレート等の（メタ）アクリル酸エステルを挙げることができる
。これらの化合物は、その１種のみを単独で使用してもよく２種以上を併用してもよい。
【００４７】
本実施形態の樹枝状オリゴマーにおいて、多価メルカプト化合物としては、１，２−ジ
メルカプトエタン、１，３−ジメルカプトプロパン、１，４−ジメルカプトブタン、ビス
ジメルカプトエタンチオール（ＨＳ−ＣＨ２ＣＨ２−Ｓ−ＣＨ２ＣＨ２−ＳＨ）、トリメ
チロールプロパントリ（メルカプトアセテート）、トリメチロールプロパントリ（メルカ
プトプロピオネート）、ペンタエリスリトールテトラ（メルカプトアセテート）、ペンタ
エリスリトールトリ（メルカプトアセテート）、ペンタエリスリトールテトラ（メルカプ
トプロピオネート）、ジペンタエリスリトールヘキサ（メルカプトアセテート）、ジペン
タエリスリトールヘキサ（メルカプトプロピオネート）等が挙げられる。
【００４８】
本実施形態において樹枝状オリゴマーの合成に際しては、必要に応じて重合防止剤を加
えることができる。重合防止剤としては、（メタ）アクリレート化合物の重合防止に一般
に用いられるヒドロキノン系化合物、フェノール系化合物を、本発明においても使用する
ことができる。それらの具体例としては、ハイドロキノン、メトキシハイドロキノン、カ
テロール、ｐ−ｔｅｒｔ−ブチルカテコール、クレゾール、ジブチルヒドロキシトルエン
、２，４，６−トリ−ｔｅｒｔ−ブチルフェノール（ＢＨＴ）等が挙げられるがこれらに
限定されない。
【００４９】
本実施形態に用いられる樹枝状オリゴマーの合成の完了の確認は、液体クロマトグラフ
ィー、ゲル濾過クロマトグラフィー、その他の一般的な分析機器により確認することがで
きる。
【００５０】
本実施形態に用いられる樹枝状オリゴマーにおける、多価メルカプト化合物の、多官能
（メタ）アクリレート化合物の（メタ）アクリレート基へのマイケル付加反応は、多官能
（メタ）アクリレート化合物（モノマー）と多価メルカプト化合物とを混合し、室温ない
し１００℃にて、塩基性触媒を添加することにより行うことができる。反応時間は、通常
約３０分間ないし約６時間である。
【００５１】
本実施形態のインク組成物に使用する樹枝状オリゴマーのより具体的な例としては、商
品名「ＳＴＡＲ５０１」で大阪有機化学工業株式会社から入手可能な樹枝状オリゴマーを
挙げることができる。
【００５２】
本実施形態に用いる樹枝状オリゴマーがインク組成物に含有されることによって、印刷
結果において優れた画像鮮明性、発色性、およびブリードの抑制効果を有することについ
ての詳細メカニズムは定かではない。しかしながら、一般にチオールとアクリレートを用
いた反応はラジカル重合において酸素阻害を受けにくく低エネルギーで硬化することが優
れた性能を発現させる一因であると考えられる。
【００５３】
本実施形態にかかるインク組成物に含まれる樹枝状オリゴマーの量は、特に限定されな
いが、インク組成物に対して、好ましくは１質量％ないし５０質量％、より好ましくは５
質量％ないし３０質量％である。樹枝状ポリマーの含有量がこの範囲よりも小さいと、イ
ンク組成物による印刷結果において、画像鮮明性や発色性が得られなくなることがある。
また、樹枝状オリゴマーの含有量がこの範囲よりも大きいと、インク組成物の粘度が著し
く大きくなることがあり、インクジェット記録方法において、支障が生じることがある。
【００５４】
１．３．ラジカル重合開始剤
本実施形態のインク組成物は、ラジカル重合開始剤を含有する。ラジカル重合開始剤を
含有する。ラジカル重合開始剤は、光を受けることによって、ラジカル重合における活性
種を生じることができる。これにより、ラジカル重合開始剤は、ラジカル重合性化合物お
よび樹枝状オリゴマーのラジカル重合性を有する官能基の重合開始剤としての機能を有す
ることができる。
【００５５】
光によってラジカルを発生するラジカル重合開始剤は、当業者間で公知のものを制限な
く使用でき、具体的には、例えば、Ｂｒｕｃｅ  Ｍ．  Ｍｏｎｒｏｅら著、Ｃｈｅｍｉｃ
ａｌ  Ｒｅｖｉｅｗ，９３，４３５（１９９３）や、Ｒ．Ｓ．Ｄａｖｉｄｓｏｎ著、Ｊｏ
ｕｒｎａｌ  ｏｆ  Ｐｈｏｔｏｃｈｅｍｉｓｔｒｙ  ａｎｄ  ｂｉｏｌｏｇｙ  Ａ：Ｃｈ
ｅｍｉｓｔｒｙ，７３．８１（１９９３）や、Ｊ．Ｐ．Ｆａｕｓｓｉｅｒ“Ｐｈｏｔｏｉ
ｎｉｔｉａｔｅｄ  Ｐｏｌｙｍｅｒｉｚａｔｉｏｎ−Ｔｈｅｏｒｙ  ａｎｄ  Ａｐｐｌｉ
ｃａｔｉｏｎｓ”：Ｒａｐｒａ  Ｒｅｖｉｅｗ  ｖｏｌ．９，Ｒｅｐｏｒｔ，Ｒａｐｒａ
Ｔｅｃｈｎｏｌｏｇｙ（１９９８）や、Ｍ．Ｔｓｕｎｏｏｋａ  ｅｔ  ａｌ．，Ｐｒｏ
ｇ．Ｐｏｌｙｍ．Ｓｃｉ．，２１，１（１９９６）に多く記載されている。さらには、Ｆ
．Ｄ．Ｓａｅｖａ，Ｔｏｐｉｃｓ  ｉｎ  Ｃｕｒｒｅｎｔ  Ｃｈｅｍｉｓｔｒｙ，１５６
，５９（１９９０）、Ｇ．Ｇ．Ｍａｓｌａｋ，Ｔｏｐｉｃｓ  ｉｎ  Ｃｕｒｒｅｎｔ  Ｃ
ｈｅｍｉｓｔｒｙ，１６８，１（１９９３）、Ｈ．Ｂ．Ｓｈｕｓｔｅｒ  ｅｔ  ａｌ，Ｊ
ＡＣＳ，１１２，６３２９（１９９０）、Ｉ．Ｄ．Ｆ．Ｅａｔｏｎ  ｅｔ  ａｌ，ＪＡＣ
Ｓ，１０２，３２９８（１９８０）等に記載されているような、増感色素の電子励起状態
との相互作用を経て、酸化的もしくは還元的に結合解裂を生じる化合物群も知られる。
【００５６】
好ましいラジカル重合開始剤としては（ａ）芳香族ケトン類、（ｂ）芳香族オニウム塩
化合物、（ｃ）有機過酸化物、（ｄ）ヘキサアリールビイミダゾール化合物、（ｅ）ケト
オキシムエステル化合物、（ｆ）ボレート化合物、（ｇ）アジニウム化合物、（ｈ）メタ
ロセン化合物、（ｉ）活性エステル化合物、（ｊ）炭素ハロゲン結合を有する化合物、（
ｋ）アシルフォスフィンオキサイド系の化合物等が挙げられる。
【００５７】
（ａ）芳香族ケトン類の好ましい例としては、「ＲＡＤＩＡＴＩＯＮ  ＣＵＲＩＮＧ  
ＩＮ  ＰＯＬＹＭＥＲ  ＳＣＩＥＮＣＥ  ＡＮＤ  ＴＥＣＨＮＯＬＯＧＹ」Ｊ．Ｐ．ＦＯ
ＵＡＳＳＩＥＲ  Ｊ．Ｆ．ＲＡＢＥＫ  （１９９３）、ｐ７７〜１１７記載のベンゾフェ
ノン骨格或いはチオキサントン骨格を有する化合物等が挙げられる。
【００５８】
好ましい（ａ）芳香族ケトン類の例としては、α−チオベンゾフェノン化合物、ベンゾ
インエーテル化合物、α−置換ベンゾイン化合物、ベンゾイン誘導体、アロイルホスホン
酸エステル、ジアルコキシベンゾフェノン、ベンゾインエーテル類、α−アミノベンゾフ
ェノン類、ｐ−ジ（ジメチルアミノベンゾイル）ベンゼン、チオ置換芳香族ケトン、アシ
ルホスフィンスルフィド、アシルホスフィン、チオキサントン類、クマリン類等を挙げる
ことができる。
【００５９】
（ｂ）芳香族オニウム塩としては、周期律表の第Ｖ、ＶＩ及び、ＶＩＩ族の元素、具体
的にはＮ、Ｐ、Ａｓ、Ｓｂ、Ｂｉ、Ｏ、Ｓ、Ｓｅ、Ｔｅ、またはＩの芳香族オニウム塩が
含まれる。例えば、スルホニウム塩類、ジアゾニウム塩類（置換基を有してもよいベンゼ
ンジアゾニウム等）、ジアゾニウム塩樹脂類（ジアゾジフェニルアミンのホルムアルデヒ
ド樹脂等）、Ｎ−アルコキシピリジニウム塩類等で、具体的には１−メトキシ−４−フェ
ニルピリジニウム  テトラフルオロボレート等）等の化合物が好適に使用される。
【００６０】
（ｃ）「有機過酸化物」としては分子中に酸素−酸素結合を１個以上有する有機化合物
のほとんど全てが含まれるが、その例としては、３，３’４，４’−テトラ−（ｔ−ブチ
ルパーオキシカルボニル）ベンゾフェノン、３，３’４，４’−テトラ−（ｔ−アミルパ
ーオキシカルボニル）ベンゾフェノン、３，３’４，４’−テトラ−（ｔ−ヘキシルパー
オキシカルボニル）ベンゾフェノン、３，３’４，４’−テトラ−（ｔ−オクチルパーオ
キシカルボニル）ベンゾフェノン、３，３’４，４’−テトラ−（クミルパーオキシカル
ボニル）ベンゾフェノン、３，３’４，４’−テトラ−（ｐ−イソプロピルクミルパーオ
キシカルボニル）ベンゾフェノン、ジ−ｔ−ブチルジパーオキシイソフタレートなどの過
酸化エステル系が好ましい。
【００６１】
（ｄ）ヘキサアリールビイミダゾールとしては、例えば２，２’−ビス（ｏ−クロロフ
ェニル）−４，４’，５，５’−テトラフェニルビイミダゾール、２，２’−ビス（ｏ−
ブロモフェニル）−４，４’，５，５’−テトラフェニルビイミダゾール、２，２’−ビ
ス（ｏ，ｐ−ジクロロフェニル）−４，４’，５，５’−テトラフェニルビイミダゾール
、２，２’−ビス（ｏ−クロロフェニル）−４，４’，５，５’−テトラ（ｍ−メトキシ
フェニル）ビイミダゾール、２，２’−ビス（ｏ，ｏ’−ジクロロフェニル）−４，４’
，５，５’−テトラフェニルビイミダゾール、２，２’−ビス（ｏ−ニトロフェニル）−
４，４’，５，５’−テトラフェニルビイミダゾール、２，２’−ビス（ｏ−メチルフェ
ニル）−４，４’，５，５’−テトラフェニルビイミダゾール、２，２’−ビス（ｏ−ト
リフルオロフェニル）−４，４’，５，５’−テトラフェニルビイミダゾール等が挙げら
れる。
【００６２】
（ｅ）ケトオキシムエステルとしては３−ベンゾイロキシイミノブタン−２−オン、３
−アセトキシイミノブタン−２−オン、３−プロピオニルオキシイミノブタン−２−オン
、２−アセトキシイミノペンタン−３−オン、２−アセトキシイミノ−１−フェニルプロ
パン−１−オン、２−ベンゾイロキシイミノ−１−フェニルプロパン−１−オン、３−ｐ
−トルエンスルホニルオキシイミノブタン−２−オン、２−エトキシカルボニルオキシイ
ミノ−１−フェニルプロパン−１−オン等が挙げられる。
【００６３】
（ｆ）ボレート塩の例としては米国特許３，５６７，４５３号、同４，３４３，８９１
号、ヨーロッパ特許１０９，７７２号、同１０９，７７３号に記載されている化合物が挙
げられる。また、光重合開始剤の他の例である（ｇ）アジニウム塩化合物の例としては、
特開昭６３−１３８３４５号、特開昭６３−１４２３４５号、特開昭６３−１４２３４６
号、特開昭６３−１４３５３７号記載のＮ−Ｏ結合を有する化合物群を挙げることができ
る。
【００６４】
（ｈ）メタロセン化合物の例としては、特開昭５９−１５２３９６号、特開昭６１−１
５１１９７号、特開昭６３−４１４８４号、特開平２−２４９号、特開平２−４７０５号
記載のチタノセン化合物ならびに、特開平１−３０４４５３号、特開平１−１５２１０９
号記載の鉄−アレーン錯体を挙げることができる。
【００６５】
上記チタノセン化合物の具体例としては、ジ−シクロペンタジエニル−Ｔｉ−ジ−クロ
ライド、ジ−シクロペンタジエニル−Ｔｉ−ビス−フェニル、ジ−シクロペンタジエニル
−Ｔｉ−ビス−２，３，４，５，６−ペンタフルオロフェニ−１−イル、ジ−シクロペン
タジエニル−Ｔｉ−ビス−２，３，５，６−テトラフルオロフェニ−１−イル、ジ−シク
ロペンタジエニル−Ｔｉ−ビス−２，４，６−トリフルオロフェニ−１−イル、ジ−シク
ロペンタジエニル−Ｔｉ−２，６−ジフルオロフェニ−１−イル、ジ−シクロペンタジエ
ニル−Ｔｉ−ビス−２，４−ジフルオロフェニ−１−イル、ジ−メチルシクロペンタジエ
ニル−Ｔｉ−ビス−２，３，４，５，６−ペンタフルオロフェニ−１−イル、ジ−メチル
シクロペンタジエニル−Ｔｉ−ビス−２，３，５，６−テトラフルオロフェニ−１−イル
、ジ−メチルシクロペンタジエニル−Ｔｉ−ビス−２，４−ジフルオロフェニ−１−イル
、ビス（シクロペンタジエニル）−ビス（２，６−ジフルオロ−３−（ピリ−１−イル）
フェニル）チタニウム、ビス（シクロペンタジエニル）ビス〔２，６−ジフルオロ−３−
（メチルスルホンアミド）フェニル〕チタン、ビス（シクロペンタジエニル）ビス〔２，
６−ジフルオロ−３−（Ｎ−ブチルビアロイル−アミノ）フェニル〕チタン等を挙げるこ
とができる。
【００６６】
（ｉ）活性エステル化合物の例としては、ニトロベンズルエステル化合物、イミノスル
ホネート化合物、等が挙げられる。
【００６７】
（ｊ）炭素ハロゲン結合を有する化合物の好ましい例としては、Ｖｉｃｕｒｅ  １０、
３０（Ｓｔａｕｆｆｅｒ  Ｃｈｅｍｉｃａｌ社製）、Ｉｒｇａｃｕｒｅ  １２７、１８４
、５００、６５１、２９５９、９０７、３６９、３７９、７５４、１７００、１８００、
１８５０、８１９、ＯＸＥ０１、Ｄａｒｏｃｕｒｅ  １１７３、ＩＴＸ（チバ・スペシャ
ルティ・ケミカルズ社製）、Ｑｕａｎｔａｃｕｒｅ  ＣＴＸ（Ａｃｅｔｏ  Ｃｈｅｍｉｃ
ａｌ社製）、Ｋａｙａｃｕｒｅ  ＤＥＴＸ−Ｓ（日本化薬社製）、ＥＳＡＣＵＲＥ  ＫＩ
Ｐ１５０（Ｌａｍｂｅｒｔｉ社製）の商品名で入手可能な化合物を挙げることができる。
【００６８】
（ｋ）アシルフォスフィンオキサイド系の化合物の好ましい例としては、２，４，６−
トリメチルベンゾイル−ジフェニル−フォスフィンオキサイドが挙げられ、Ｄａｒｏｃｕ
ｒｅ  ＴＰＯの商品名でチバ・スペシャルティ・ケミカルズ社から入手可能な化合物が挙
げられる。
【００６９】
ラジカル重合開始剤は、本実施形態にかかるインク組成物中、１〜２０重量％含まれる
ことが好ましく、３〜１５重量％含まれることがより好ましい。上記範囲とすることによ
り、硬化後の組成物の機械的強度を低下させることなく硬化性を保持する効果を奏する。
ラジカル重合開始剤は、照射されるエネルギー線に感度を有するものを適宜選択して使用
することができる。
【００７０】
１．４．その他の成分
１．４．１．色材
本実施形態のインク組成物は、色材を含有することができる。色材としては、染料、顔
料のいずれであってもよい。
【００７１】
本実施形態のインク組成物に使用可能な染料としては、直接染料、酸性染料、食用染料
、塩基性染料、反応性染料、分散染料、建染染料、可溶性建染染料、反応分散染料、など
通常インクジェット記録に使用される各種染料を使用することができる。
【００７２】
本実施形態のインク組成物に使用可能な顔料としては、無機顔料、有機顔料を挙げるこ
とができる。
【００７３】
無機顔料としては、酸化チタンおよび酸化鉄に加え、コンタクト法、ファーネス法、サ
ーマル法などの公知の方法によって製造されたカーボンブラックを使用することができる
。また、有機顔料としては、アゾ顔料（アゾレーキ、不溶性アゾ顔料、縮合アゾ顔料、キ
レートアゾ顔料などを含む）、多環式顔料（例えば、フタロシアニン顔料、ペリレン顔料
、ペリノン顔料、アントラキノン顔料、キナクリドン顔料、ジオキサジン顔料、チオイン
ジゴ顔料、イソインドリノン顔料、キノフラロン顔料など）、染料キレート（例えば、塩
基性染料型キレート、酸性染料型キレートなど）、ニトロ顔料、ニトロソ顔料、アニリン
ブラックなどを使用することができる。
【００７４】
顔料の具体例としては、カーボンブラックとして、Ｃ．Ｉ．ピグメントブラック７、三
菱化学社製のＮｏ．２３００、Ｎｏ．９００、ＭＣＦ８８、Ｎｏ．３３、Ｎｏ．４０、Ｎ
ｏ．４５、Ｎｏ．５２、ＭＡ７、ＭＡ８、ＭＡ１００、Ｎｏ．２２００Ｂ等が、コロンビ
ア社製のＲａｖｅｎ５７５０、同５２５０、同５０００、同３５００、同１２５５、同７
００等が、キャボット社製のＲｅｇａｌ  ４００Ｒ、同３３０Ｒ、同６６０Ｒ、Ｍｏｇｕ
ｌ  Ｌ、同７００、Ｍｏｎａｒｃｈ８００、同８８０、同９００、同１０００、同１１０
０、同１３００、同１４００等が、デグッサ社製のＣｏｌｏｒ  Ｂｌａｃｋ  ＦＷ１、同
ＦＷ２、同ＦＷ２Ｖ、同ＦＷ１８、同ＦＷ２００、Ｃｏｌｏｒ  Ｂｌａｃｋ  Ｓ１５０、
同Ｓ１６０、同Ｓ１７０、Ｐｒｉｎｔｅｘ  ３５、同Ｕ、同Ｖ、同１４０Ｕ、Ｓｐｅｃｉ
ａｌ  Ｂｌａｃｋ  ６、同５、同４Ａ、同４等が挙げられる。
【００７５】
イエロー顔料としては、Ｃ．Ｉ．ピグメントイエロー１、２、３、１２、１３、１４、
１６、１７、７３、７４、７５、８３、９３、９５、９７、９８、１０９、１１０、１１
４、１２０、１２８、１２９、１３８、１５０、１５１、１５４、１５５、１８０、１８
５、２１３、およびＣＨＲＯＭＯＰＨＴＡＬ  ＹＥＬＬＯＷ  ＬＡ２（チバ・スペシャル
ティー・ケミカルズ社製）等が挙げられる。
【００７６】
また、マゼンタ顔料としては、Ｃ．Ｉ．ピグメントレッド５、７、１２、４８（Ｃａ）
、４８（Ｍｎ）、５７（Ｃａ）、５７：１、１１２、１２２、１２３、１６８、１８４、
２０２、２０９、Ｃ．Ｉ．ピグメントヴァイオレット  １９、およびＨｏｓｔａｐｅｒｍ
Ｐｉｎｋ  Ｅ０２（クラリアントジャパン株式会社製）等が挙げられる。
【００７７】
さらに、シアン顔料としては、Ｃ．Ｉ．ピグメントブルー１、２、３、１５：３、１５
：４、６０、１６、２２、およびＴＧＲ−ＳＤ（ＤＩＣ株式会社製）が挙げられる。
【００７８】
本実施形態のインクジェット記録用インク組成物に顔料を含有させる際には、顔料はそ
の平均粒径が１０〜２００ｎｍの範囲にあるものが好ましく、より好ましくは５０〜１５
０ｎｍ程度のものである。本実施形態のインクジェット記録用インク組成物に色材を含有
させる場合は、色材の添加量は、０．１〜２５質量％程度の範囲が好ましく、より好まし
くは０．５〜１５質量％程度の範囲である。
【００７９】
また、本実施形態のインクジェット記録用インク組成物に顔料を含有させる際には、こ
れらの顔料と、分散剤または界面活性剤を含有させることができる。好ましい分散剤とし
ては、顔料分散液を調製するのに慣用されている分散剤、例えば高分子分散剤を使用する
ことができる。このような分散剤としては、Ｌｕｂｒｉｚｏｌ社製のＳＯＬＳＰＥＲＳＥ
１３９４０が例示できる。
【００８０】
１．４．２．他の添加剤
本実施形態のインク組成物には重合促進剤が含まれていても良い。重合促進剤としては
、特に限定されないが、Ｄａｒｏｃｕｒ  ＥＨＡ、ＥＤＢ（チバ・スペシャルティ・ケミ
カルズ社製）等が挙げられる。
【００８１】
また、本実施形態のインク組成物は、熱ラジカル重合禁止剤を含有してもよい。これに
より、インク組成物の保存安定性を向上させることができる。なお、熱ラジカル重合禁止
剤としては、Ｉｒｇａｓｔａｂ  ＵＶ−１０、ＵＶ−２２（チバ・スペシャルティ・ケミ
カルズ社製）等が挙げられる。
【００８２】
さらに本実施形態のインク組成物は、界面活性剤を含有することができ、例えばシリコ
ーン系界面活性剤として、ポリエステル変性シリコーンやポリエーテル変性シリコーンを
用いることが可能で、ポリエーテル変性ポリジメチルシロキサン又はポリエステル変性ポ
リジメチルシロキサンを用いることもできる。界面活性剤の具体例としては、ＢＹＫ−３
４７、ＢＹＫ−３４８、ＢＹＫ−ＵＶ３５００、３５１０、３５３０、３５７０（ビック
ケミー・ジャパン株式会社製）を挙げることができる。
【００８３】
さらに、本実施形態のインク組成物は、一般的なインクに使用し得る、公知公用の成分
を含有することができる。そのような成分としては、たとえば、湿潤剤、浸透溶剤、ｐＨ
調整剤、防腐剤、防かび剤等が挙げられる。またさらに、本実施形態のインク組成物は、
必要に応じて、レベリング添加剤、マット剤、膜物性を調整するためのポリエステル系樹
脂、ポリウレタン系樹脂、ビニル系樹脂、アクリル系樹脂、ゴム系樹脂、ワックス類を含
有することができる。
【００８４】
１．５．インク組成物の物性
本実施形態のインク組成物は、インクジェット記録方法で使用されるため、インク組成
物の粘度は、２５℃で２０ｍＰａ・ｓ以下であることが好ましい。この範囲内であれば、
下述するインクジェット記録装置によって、インク組成物を吐出し、記録媒体上にインク
組成物を付着させる工程において、インク組成物の吐出安定性を確保することができる。
本実施形態のインク組成物の粘度は、各成分の配合量によって調節することができ、また
、樹枝状オリゴマーの分子量によっても調節することができる。
【００８５】
１．６．光
本実施形態のインク組成物を硬化させる光としては、例えば、紫外線、可視光、遠紫外
線、ｇ線、ｈ線、ｉ線、ＫｒＦエキシマレーザー光、ＡｒＦエキシマレーザー光などが挙
げられる。光の照射光源としては、特に制限されないが、３８５〜４２０ｎｍの波長の光
が得られる光源が、メンテナンス等の観点から、より好ましい。
【００８６】
光として可視光を用いる場合は、インク組成物への光の照射量は、１０ｍＪ／ｃｍ２以
上、２０，０００ｍＪ／ｃｍ２以下であり、また好ましくは５０ｍＪ／ｃｍ２以上、１５
，０００ｍＪ／ｃｍ２以下の範囲で行うことができる。
【００８７】
光として３８５〜４２０ｎｍの波長の可視光を用いる場合、可視光の光源としては、た
とえば、Ｐｈｏｓｅｏｎ社製の形式Ｆｉｒｅｆｌｙ（波長４００ｎｍ）を用いることがで
きる。また、発光ダイオード（ＬＥＤ）や半導体レーザ等の可視光半導体素子によっても
、光照射を行うことができる。
【００８８】
光として紫外線を用いる場合、紫外線の照射は、メタルハライドランプ、キセノンラン
プ、カーボンアーク灯、ケミカルランプ、低圧水銀ランプ、高圧水銀ランプ等のランプが
挙げられる。例えばＦｕｓｉｏｎ  Ｓｙｓｔｅｍ社製のＨランプ、Ｄランプ、Ｖランプ、
Ｉｎｔｅｇｒａｔｉｏｎ社製のＳｕｂＺｅｒｏ  ０５５等の市販されているものを用いて
行うことができる。また、紫外線発光ダイオード（紫外線ＬＥＤ）や紫外線発光半導体レ
ーザ等の紫外線発光半導体素子によっても、紫外線照射を行うことができる。
【００８９】
光の照射は、インクジェット記録装置を用いて該装置内で行われてもよいし、照射装置
を備えていないインクジェット記録装置によって記録媒体にインク組成物を付着させた後
、別の照射装置を用いて行われてもよい。
【００９０】
以上説明した本実施形態にかかるインク組成物は、ベンゼン環、水酸基、およびアミノ
基から選択される少なくとも一種の官能基を有するラジカル重合性化合物と、樹枝状オリ
ゴマーと、ラジカル重合開始剤と、を含有することにより、比較的長波長の光で速やかに
硬化することができる。また、これにより本実施形態にかかるインク組成物を用いて形成
される画像は、鮮明性、発色性に優れ、かつブリードを生じにくい。
【００９１】
２．記録方法
本実施形態のインク組成物は、インクジェット記録方法に用いられる。本実施形態の記
録方法は、上述した本実施形態のインク組成物を用いた記録方法であって、記録媒体上に
インク組成物を付着させる工程と、インク組成物を硬化させる工程と、を含む。
【００９２】
２．１．記録媒体上にインク組成物を付着させる工程
本工程は、インクジェット記録装置によって行われる。そして、インクジェット記録装
置によってインク組成物を吐出し、記録媒体上にインク組成物を付着させる。本実施形態
で使用するインクジェット記録装置は、インク組成物の液滴を吐出し、該液滴を記録媒体
に付着させて情報の記録を行うことができるものであれば、特に限定されない。
【００９３】
インクジェット記録装置の記録方式としては、例えば、ノズルとノズルの前方に置いた
加速電極の間に強電界を印加し、ノズルからインクを液滴状で連続的に噴射させ、インク
滴が偏向電極間を飛翔する間に印刷情報信号を偏光電極に与えて記録する方式またはイン
ク滴を偏向することなく印刷情報信号に対応して噴射させる方式（静電吸引方式）、小型
ポンプでインク液に圧力を加え、ノズルを水晶振動子等で機械的に振動させることにより
、強制的にインク滴を噴射させる方式、インク液に圧電素子で圧力と印刷情報信号を同時
に加え、インク滴を噴射・記録させる方式（ピエゾ方式）、インク液を印刷情報信号にし
たがって微小電極で加熱発泡させ、インク滴を噴射・記録させる方式（サーマルジェット
方式）等が挙げられる。
【００９４】
なお、インクジェット記録装置に、光の照射を行うことができる機構が備えられている
ものは、本実施形態のインク組成物を硬化させるために、より好適に用いることができる
。そのような装置としては、たとえば、インクジェット記録装置内のキャリッジ側面に搭
載された光照射装置を適用することができる。
【００９５】
本実施形態で使用される記録媒体としては、特に限定されず、記録物の用途に即して選
択することができる。インク組成物を硬化させる工程において、光がより効率よくインク
組成物に達するために、記録媒体としては、インク非吸収性の記録媒体がより好ましい。
このような記録媒体としては、例えば、インクジェット印刷用に表面処理をしていない（
すなわち、インク吸収層を形成していない）プラスチックフィルム、紙等の基材上にプラ
スチックがコーティングされているものやプラスチックフィルムが接着されているもの等
が挙げられる。ここでいうプラスチックとしては、ポリ塩化ビニル、ポリエチレンテレフ
タレート、ポリカーボネート、ポリスチレン、ポリウレタン、ポリエチレン、ポリプロピ
レン等が挙げられる。
【００９６】
ここで、インク非吸収性の記録媒体とは、印字面が、ブリストー（Ｂｒｉｓｔｏｗ）法
において接触開始から３０ｍｓｅｃ１／２までのインク吸収量が１０ｍＬ／ｍ２以下であ
る記録媒体を指す。このブリストー法は、短時間での液体吸収量の測定方法として最も普
及している方法であり、日本紙パルプ技術協会（ＪＡＰＡＮ  ＴＡＰＰＩ）でも採用され
ている。試験方法の詳細は「ＪＡＰＡＮ  ＴＡＰＰＩ紙パルプ試験方法２０００年版」の
規格Ｎｏ．５１「紙及び板紙−液体吸収性試験方法−ブリストー法」に述べられている。
【００９７】
２．２．インク組成物を硬化させる工程
本工程は、「２．１．記録媒体上にインク組成物を付着させる工程」で記録媒体上に付
着されたインク組成物に、波長が３８５〜４２０ｎｍの光を照射して行われる。本工程は
、波長が３８５〜４２０ｎｍの光を照射することができれば、任意の態様で行うことがで
きる。たとえば、上述したような光の照射を行うことができる機構が備えられているイン
クジェット記録装置は、本工程に、好適に適用することができる。
【００９８】
また、本工程は、インクジェット記録装置とは別体の外部光源を用いて行うこともでき
る。さらに、本工程は、外部光源からインクジェット記録装置に光ファイバー等によって
光を導いて行うこともできる。外部光源としては、たとえば、Ｐｈｏｓｅｏｎ社製の形式
Ｆｉｒｅｆｌｙ（波長４００ｎｍ）を用いることができる。
【００９９】
本工程は、「２．１．記録媒体上にインク組成物を付着させる工程」を１回または複数
回行った後に、１回のみ行われることがより好ましい。このようにすれば、さらに鮮明性
の高い画像を得ることができる。また、このようにすれば、記録に要する時間を短縮する
ことができる。
【０１００】
本実施形態の記録方法は、上述のインク組成物を用いて行われるため、波長が３８５〜
４２０ｎｍの比較的長波長の可視光を照射することによって、鮮明性、発色性に優れ、か
つブリードが抑制された画像を容易に記録することができる。
【０１０１】
３．インクセット
本実施形態にかかるインクセットとして、少なくとも１種類の上記インク組成物を備え
たものを例示する。
【０１０２】
上記のインク組成物を単独または複数備えたインクセットとしてもよいし、さらに一ま
たは複数の他のインク組成物を含むインクを備えたインクセットとしてもよい。インクセ
ットに備えることができる他のインク組成物としては、シアン、マゼンタ、イエロー、ラ
イトシアン、ライトマゼンタ、ダークイエロー、レッド、グリーン、ブルー、オレンジ、
バイオレット等のカラーインク組成物、ブラックインク組成物、ライトブラックインク組
成物等が挙げられる。
【０１０３】
４．インクカートリッジおよびインクジェット記録装置
本実施形態にかかるインクカートリッジとして、上記のインクセットを備えたものを例
示する。これによれば、上記のインク組成物を備えたインクセットを容易に運搬すること
ができる。本実施形態にかかるインクジェット記録装置は、上述のインク組成物、インク
セット、またはインクカートリッジを備えたものであり、たとえば、「２．記録方法」の
項で述べたインクジェット記録装置を例示できる。
【０１０４】
５．実施例および比較例
以下、本発明を実施例および比較例によって詳細に説明するが、本発明はこれらに限定
されるものではない。各実施例および各比較例のインク組成物の配合は、表１に示した。
【０１０５】
【表１】
2010132789.tif 000002
【０１０６】
５．１．実施例のインク組成物の調製
５．１．１．実施例１
実施例１の各色のインク組成物は、以下のように調製した。
【０１０７】
（イエローインク）
最初に、ベンゼン環を有するラジカル重合性化合物として、大阪有機化学工業株式会社
製「Ｖ＃１９２」（２−フェノキシエチルアクリレート）を７５重量部、イエロー顔料で
あるチバ・スペシャルティー・ケミカルズ社から入手したＣＨＲＯＭＯＰＨＴＡＬ  ＬＡ
２を３質量部、分散剤であるＬｕｂｒｉｚｏｌ社から入手したＳＯＬＳＰＥＲＳＥ  １３
９４０を２質量部となるように、ガラス容器に入れた。そして、Ｔ．Ｋ．ロボミックス（
ＰＲＩＭＩＸ社製）にＴ．Ｋ．ホモディスパーと上記ガラス容器を装着し、回転数５００
０ｒｐｍで３０分間攪拌してミルベースを作製した。次に、上記ミルベースを、乳化分散
機（型名スターバーストミニ、株式会社スギノマシン製）に充填し、圧力２００ＭＰａで
３ｐａｓｓさせてイエロー分散液を作製した。そして、上記イエロー分散液に、樹枝状オ
リゴマー（ＳＴＡＲ５０１／大阪有機化学工業株式会社製）１０質量部、ラジカル重合開
始剤であるＤＡＲＯＣＵＲＥ  ＴＰＯ（２，４，６−トリメチルベンゾイル−ジフェニル
−フォスフィンオキサイド）（チバ・スペシャルティー・ケミカルズ社から入手）を１０
質量部、となるように添加し、Ｔ．Ｋ．ロボミックスを用いて３０分間攪拌した。その後
、メンブレンフィルター（目開き３μｍ、品番ＴＡ３００Ａ／アドバンテック株式会社か
ら入手）で吸引濾過し、実施例に用いるイエローのインク組成物を調製した。
【０１０８】
（マゼンダインク）
イエローのインクジェット記録用インク組成物のイエロー顔料をマゼンタ顔料（Ｈｏｓ
ｔｐｅｒｍ  Ｐｉｎｋ  Ｅ０２／クラリアントジャパン株式会社から入手）に変更し、イ
エローと同様の方法により、実施例に用いるマゼンタのインク組成物を調製した。
【０１０９】
（シアンインク）
イエローのインクジェット記録用インク組成物のイエロー顔料をシアン顔料（ＴＧＲ−
ＳＤ／ＤＩＣ株式会社から入手）に変更し、イエローと同様の方法により、実施例に用い
るシアンのインク組成物を調製した。
【０１１０】
（ブラックインク）
イエローのインクジェット記録用インク組成物のイエロー顔料をカーボンブラック（型
番ＦＷ−１８／デグサ社から入手）に変更し、イエローと同様の方法により、実施例に用
いるブラックのインク組成物を調製した。
【０１１１】
５．１．２．実施例２
実施例２の各色のインク組成物は、以下のように調製した。
【０１１２】
実施例２では、実施例１で用いたベンゼン環を有するラジカル重合性化合物である「Ｖ
＃１９２」の代わりに、水酸基を有するラジカル重合性化合物である４−ヒドロキシブチ
ルアクリレート（大阪有機化工業株式会社から入手）を用い、その他の組成および調製条
件は同じにして、イエロー、マゼンダ、シアン、およびブラックのインク組成物を調製し
た。
【０１１３】
５．１．３．実施例３
実施例３の各色のインク組成物は、以下のように調製した。
【０１１４】
実施例３では、実施例１で用いたベンゼン環を有するラジカル重合性化合物である「Ｖ
＃１９２」の代わりに、アミノ基を有するラジカル重合性化合物である「ＣＮ３８３」（
アミンアクリレート）（ＳＡＲＴＯＭＥＲ社製）を用い、その他の組成および調製条件は
同じにして、イエロー、マゼンダ、シアン、およびブラックのインク組成物を調製した。
【０１１５】
５．１．４．実施例４
実施例４の各色のインク組成物は、以下のように作成した。
【０１１６】
実施例１の各色のインク組成物において、ラジカル重合開始剤である「ＤＡＲＯＣＵＲ
Ｅ  ＴＰＯ」の代わりに、ラジカル重合開始剤である「ＩＲＧＡＣＵＲＥ  １８４」（１
−ヒドロキシ−シクロヘキシル−フェニル−ケトン）（チバ・スペシャルティ・ケミカル
ズ社から入手）を用い、その他の組成および調製条件は同じにして、実施例４のイエロー
、マゼンダ、シアン、およびブラックのインク組成物を調製した。
【０１１７】
５．２．比較例のインク組成物の調製
５．２．１．比較例１
比較例１の各色のインク組成物は、以下のように作成した。
【０１１８】
実施例１の各色のインク組成物において、ベンゼン環を有するラジカル重合性化合物で
ある「Ｖ＃１９２」の代わりに一般的なラジカル重合性化合物であるラウリルアクリレー
ト（大阪有機工業株式会社から入手）を用い、その他の組成および調製条件は同じにして
、比較例１のイエロー、マゼンダ、シアン、およびブラックのインク組成物を調製した。
【０１１９】
５．２．２．比較例２
比較例２の各色のインク組成物は、以下のように作成した。
【０１２０】
実施例１の各色のインク組成物において、ベンゼン環を有するラジカル重合性化合物で
ある「Ｖ＃１９２」の代わりに、一般的なラジカル重合性化合物である「Ｖ＃２３０」（
１，６−ヘキサンジオールジアクリレート）（大阪有機工業株式会社から入手）を用い、
その他の組成および調製条件は同じにして、比較例２のイエロー、マゼンダ、シアン、お
よびブラックのインク組成物を調製した。
【０１２１】
５．２．３．比較例３
比較例３の各色のインク組成物は、以下のように作成した。
【０１２２】
実施例１の各色のインク組成物において、樹枝状オリゴマーである「ＳＴＡＲ５０１」
の代わりに、ラジカル重合性化合物である「Ｖ＃１９２」（２−フェノキシエチルアクリ
レート）（大阪有機工業株式会社から入手）を用い（実施例１においてＳＴＡＲ５０１を
加えない態様）、その他の組成および調製条件は同じにして、比較例３のイエロー、マゼ
ンダ、シアン、およびブラックのインク組成物を調製した。
【０１２３】
５．３．評価方法
セイコーエプソン株式会社製インクジェットプリンターＰＸ−Ｇ９２０を分解して、印
字ヘッドを取り出し、記録媒体を掃引するコンベアの上に設置した。そして印字ヘッドの
後方に、光照射のための光源（Ｐｈｏｓｅｏｎ社製Ｆｉｒｅｆｌｙ）を併設し、４００ｎ
ｍの光を印字後に照射できるようにした。印字ヘッドのインクカートリッジに各色のイン
ク組成物を、実施例、試験例および比較例ごとに、それぞれ充填した。そして、高速印字
モードを選択し、コンベア速度を３０ｍ／ｍｉｎとし、記録媒体として、ＯＫトップコー
ト紙（王子製紙株式会社製）を用いて、各例について、ベタパターン（イエロー、マゼン
タ、シアン、ブラック、レッド、ブルー、グリーン各色）を隣接するようにして印刷した
。各色のベタパターンのインク組成物の膜厚は、１０μｍであった。
【０１２４】
その後、各例の印刷物を目視にて観察し、画像鮮明性、発色性、およびブリードの状態
を官能評価した。各評価は、当業者１０人が行い、該当業者のうち、７人以上が許容可能
と判断した場合を○、３人以上６人以下が許容可能と判断した場合を△、８人以上が許容
不可と判断した場合を×とし、表１にその評価結果を併記した。
【０１２５】
５．４．評価結果
表１に示したように、各実施例のインク組成物は、比較的長波長の光（４００ｎｍ）で
速やかに硬化していることが判明した。各実施例のインク組成物を用いて得られた画像に
おいては、画像鮮明性、発色性に優れており、かつブリードの発生が抑制されていること
が判明した。
【０１２６】
これに対して、ベンゼン環、水酸基、およびアミノ基の少なくとも一種の官能基を有す
るラジカル重合性化合物、および樹枝状オリゴマーの少なくとも一方を欠いている各比較
例のインク組成物を用いて得られた画像においては、画像鮮明性、発色性に難があり、か
つブリードを生じていることが判明した。
【０１２７】
本発明は、上述した実施形態に限定されるものではなく、種々の変形が可能である。例
えば、本発明は、実施形態で説明した構成と実質的に同一の構成（例えば、機能、方法お
よび結果が同一の構成、あるいは目的および効果が同一の構成）を含む。また、本発明は
、実施形態で説明した構成の本質的でない部分を置き換えた構成を含む。また、本発明は
、実施形態で説明した構成と同一の作用効果を奏する構成または同一の目的を達成するこ
とができる構成を含む。また、本発明は、実施形態で説明した構成に公知技術を付加した
構成を含む。